중합 로진 을 실시 예 1 로 얻 어 지 는 중합 로진 에 대신 하 여 실시 예 1 과 같 게 하 여 얻 어 지 는 중합 로진 을 실온 에서 2 개월 간 대기 중 에 보존 한 것 을 사용 한 이외 는 실시 예 2 와 같 게 하 여 수소 화 반응 을 행하 고 무색 중합 로진 을 얻 었 다 . 얻 어 지 는 무색 중합 로진 은 산가 144 . 4 mgKOH / g , 연화점 138 ℃, 색조 ( 하젠 색 수 ) 80 이 었 다 . GPC 측정 에 의하 여 , 그 무색 중합 로진 중 의 중합물 함유 률 은 71 . 4 %, 단량체 ( 정제 로진 의 수소 화 물 ) 는 26 . 4 %, 분해 물 은 2 . 2 % 인 것 이 인정 되 어 , 형광 X 선 측정 에 의하 여 그 무색 중합 로진 중 의 유황 량 은 66 ppm 인 것 이 인정 되 었 다 .